ГИПСОЦЕМЕНТНО-ПУЦЦОЛАНОВАЯ КОМПОЗИЦИЯ
GYPSUM-CEMENT-POZZOLANIC COMPOSITION

Изобретение относится к строительным материалам и может быть использовано при производстве звукопоглощающих перегородочных плит и панелей, звукопоглощающих строительных растворов для внутренних частей здания.
Известна гипсоцементно-пуццолановая композиция, используемая для изготовления различных изделий строительного назначения (Гипсовые вяжущие и изделия / А.В. Волженский, А.В. Ферронская. - М.: Стройиздат, 1974 г., 112 с.).
Недостатком такого состава является низкий коэффициент звукопоглощения вследствие недостаточной пористости в структуре гипсового камня.
Известен композиционный материал (Патент RU №2232733, опубл. 20.07.2004), содержащий гипсовое вяжущее и добавку - молотый шунгит с дисперсностью от 1 до 200 мкм при следующем соотношении компонентов, мас. %: гипсовое вяжущее 50-90, молотый шунгит 10-50.
Недостатком такого состава является низкий коэффициент звукопоглощения вследствие недостаточной пористости в структуре гипсового камня.
Известно связующее (авторское свидетельство СССР №973499, опубл. 15.11.1982), состоящее из гипсового вяжущего и добавки-замедлителя схватывания, при следующем соотношении компонентов, мас. %: строительный гипс 99,90-99,99, добавка алкилидендифосфоновой кислоты 0,01-0,1.
Недостатком такого состава является низкий коэффициент звукопоглощения вследствие недостаточной пористости в структуре гипсового камня.
Известна гипсовая композиция (Патент RU №2377202, опубл. 27.12.2009), содержащая полуводный гипс, базальтовый порошок, модифицирующую добавку и воду, при следующем соотношении компонентов, мас. %: полуводный гипс 55-55,4, базальтовый порошок 10,8-11,0, модифицирующая добавка 1,6-3,9, вода - остальное.
Недостатком такого состава является низкий коэффициент звукопоглощения вследствие недостаточной пористости в структуре гипсового камня.
Известна гипсоцементно-пуццолановая композиция (Патент RU №2377203, опубл. 27.12.2009), содержащая портландцемент, полуводный гипс, пуццолановую добавку - диатомит, модифицирующую добавку и воду при следующем соотношении компонентов, мас. %: полуводный гипс 45,0-45,4; модифицирующая добавка 1,4-3,1; портландцемент 13,3-13,5; диатомит 13,3-13,5; вода - остальное.
Недостатком такого состава является низкий коэффициент звукопоглощения вследствие недостаточной пористости в структуре гипсового камня.
Известна гипсоцементно-пуццолановая композиция (Патент RU №2551179, опубл. 20.05.2015), принятая за прототип и содержащая полуводный гипс, портландцемент, пуццолановую добавку - метакаолин, модифицирующую добавку при следующем соотношении компонентов, мас. %: полуводный гипс 53,5-53,8, портландцемент 14-14,14, модифицирующая добавка 2,6-3,0, метакаолин 1,3-1,44, вода - остальное.
Недостатком такого состава является низкий коэффициент звукопоглощения вследствие недостаточной пористости в структуре гипсового камня.
Техническим результатом является создание гипсоцементно-пуццолановой композиции с высоким коэффициентом звукопоглощения.
Технический результат достигается тем, что в качестве модифицирующей добавки используют добавку Melment F15G и дополнительно содержит фракционированную резиновую крошку из отработавших автошин в количестве 5% фракции от 5 до 2,5 мм, в количестве 30% фракции от 2,5 до 1,25, в количестве 30% фракции от 1,25 до 0,63, в количестве 30% фракции от 0,63 до 0,315 мм и в количестве 5% фракции от 0,315 до 0,16 мм при следующем соотношении компонентов, мас. %:
полуводный гипс
35,5-64,4
портландцемент
4,2-10,6
метакаолин
0,4-1,3
Melment F15G
0,6-0,9
указанная крошка фракции 5-2,5 мм
0,265-1,255
указанная крошка фракции 2,5-1,25 мм
1,59-7,560
указанная крошка фракции 1,25-0,63 мм
1,59-7,560
указанная крошка фракции 0,63-0,315 мм
1,59-7,560
указанная крошка фракции 0,315-0,16 мм
0,265-1,255
вода
остальное
Применение фракционированной резиновой крошки позволяет получить необходимую структуру пор для повышения звукопоглощения гипсоцементно-пуццолановой композиции, применение указанной модифицирующей добавки улучшает удобоукладываемость свежеприготовленной смеси с резиновой крошкой без увеличения расхода воды.
Заявляемый состав гипсоцементно-пуццолановой композиции включает в себя следующие реагенты и товарные продукты, их содержащие:
- полуводный гипс марки Г5БII производства ЗАО «Самарский гипсовый комбинат» по ГОСТ 125-79;
- портландцемент ЦЕМ I 42,5 по ГОСТ 31108-2016;
- пуццолановая добавка - метакаолин согласно ТУ 5729-098-12615988-2013;
- водопроводная питьевая вода по ГОСТ 23732;
- модифицирующая добавка Melment F15G - сульфонированный порошковый продукт поликонденсации на основе меламина, полученный методом распылительной сушки. Добавка соответствовала требованиям ГОСТ 24211-2008;
- тонкоизмельченная резиновая крошка из отработавших автошин соответствовала ТУ 2519-001-09691885-2016 «Крошка резиновая».
Образцы для испытания готовили следующим образом. В работающий смеситель заливают расчетное количество воды, в которую добавляют модифицирующую добавку и перемешивают. Затем поочередно загружают портландцемент, полуводный гипс, метакаолин, резиновую крошку и перемешивают.
Коэффициент звукопоглощения полученного композиционного материала был определен в соответствии с ГОСТ 23499-2009 и ГОСТ 16297-80.
Составы гипсоцементно-пуццолановой композиции и результаты испытаний образцов приведены в таблице 1. Были также проведены испытания образцов гипсоцементно-пуццолановой композиции по прототипу.
Предлагаемый состав гипсоцементно-пуццолановой композиции позволяет повысить коэффициент звукопоглощения. В сравнении с прототипом коэффициент звукопоглощения в исследованном диапазоне частот повышается со значений 0,31-0,48 до значений 0,46-0,70.